(57)【要約】【課題】裏抜けを低減し、発色性が良好な非水系染料インクを提供する。【解決手段】染料及びエチレンカーボネートを含み、このエチレンカーボネートはインク全量に対して６０質量％以上である、非水系染料インクである。【選択図】なし【特許請求の範囲】
【請求項１】
染料及びエチレンカーボネートを含み、前記エチレンカーボネートはインク全量に対して６０質量％以上である、非水系染料インク。
【請求項２】
前記エチレンカーボネートはインク全量に対して７０質量％以上である、請求項１に記載の非水系染料インク。
【請求項３】
前記エチレンカーボネートはインク全量に対して８０質量％以上である、請求項２に記載の非水系染料インク。
【請求項４】
前記染料は蛍光染料である、請求項１から３のいずれか１項に記載の非水系染料インク。
【発明の詳細な説明】
【技術分野】
【０００１】
本発明は、非水系染料インクに関する。
【背景技術】
【０００２】
インクジェット記録方式は、流動性の高いインクジェットインクを微細なヘッドノズルからインク粒子として噴射し、上記ノズルに対向して置かれた用紙等の記録媒体に画像を記録するものであり、低騒音で高速印字が可能であることから、近年急速に普及している。
【０００３】
溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、水系インクに比べ乾燥性が良く、印刷適性にも優れている。
【０００４】
非水系インクの色材としては、染料と顔料を使用することができるが、染料を用いる場合、発色が良いといった利点がある。また、蛍光染料を用いることで蛍光色のインクを提供することができる。
【０００５】
非水系タイプのインクに染料を用いる場合、染料は溶剤に溶解するため、インクが記録媒体に塗布された後に、染料が溶剤とともに記録媒体内部に浸透し、裏抜けが発生することがあり、さらに印刷濃度が低下することで発色性が低下することがある。
【０００６】
顔料系の非水系インクとしては、特許文献１に、優れた機上安定性及び低減したトナー溶解性を得て、トナー成分が含まれる印刷面と重ね合わせた場合でも貼り付かない印刷面を与えるインクジェットインクを提供するために、顔料及び溶剤を含み、溶剤が非極性溶剤及びエステル系溶剤を含むインクジェットインクが提案される。しかし、このインクでは、溶剤が記録媒体内部に浸透しやすく、色材として染料を用いると、染料は溶剤に溶解するため、溶剤とともに染料が記録媒体内部に浸透して裏抜けが発生することがある。
【０００７】
また、他の顔料系の非水系インクとしては、特許文献２に、裏抜けを抑制して印刷濃度を高め、かつ、貯蔵安定性にも優れた非水系顔料インクを提供するために、顔料と、非水系溶剤と、顔料分散能を有する非水系樹脂分散微粒子とを含む非水系顔料インクが提案される。このインクでは、樹脂成分によって顔料の分散安定性が保たれ、かつ、記録媒体上で樹脂成分が顔料を引き込むことを抑制することができる。しかし、色材として染料を用いると、染料が溶剤に溶解して樹脂成分とともに記録媒体内部に浸透し、裏抜けが発生することがある。
【先行技術文献】
【特許文献】
【０００８】
【特許文献１】特開２００７−１２６５６４号公報
【特許文献２】特開２０１０−１４５２号公報
【発明の概要】
【発明が解決しようとする課題】
【０００９】
本発明の目的としては、裏抜けを低減し、発色性が良好な非水系染料インクを提供することである。
【課題を解決するための手段】
【００１０】
本発明の一側面としては、染料及びエチレンカーボネートを含み、前記エチレンカーボネートはインク全量に対して６０質量％以上である、非水系染料インクである。
【発明の効果】
【００１１】
本発明によれば、裏抜けを低減し、発色性が良好な非水系染料インクを提供することができる。
【発明を実施するための形態】
【００１２】
本発明の一実施形態による非水系染料インク（以下、単に「インク」という場合がある）は、染料及びエチレンカーボネートを含み、エチレンカーボネートはインク全量に対して６０質量％以上であることを特徴とする。この非水系染料インクは、裏抜けを低減し、良好な発色性を得ることができる。また、この非水系染料インクは、低粘度であり、インクジェット印刷に適する。
【００１３】
本実施形態によるインクは、いかなる染料に対しても裏抜けを低減して、良好な発色性を得ることができる。染料としては、インク中で溶解可能であれば、油溶性染料及び水溶性染料のいずれであってもよい。エチレンカーボネートは、極性の高い有機溶剤であるため、水及び有機溶剤に対して溶解性が高く、油溶性染料及び水溶性染料のいずれも溶解することができる。
【００１４】
油溶性染料としては、例えば、アゾ染料、金属錯塩染料、ナフトール染料、アントラキノン染料、インジゴ染料、カーボニウム染料、キノンイミン染料、キサンテン染料、シアニン染料、キノリン染料、ニトロ染料、ニトロソ染料、ベンゾキノン染料、ナフトキノン染料、フタロシアニン染料、金属フタロシアニン染料等の油溶性染料を挙げることができる。
【００１５】
水溶性染料としては、例えば、塩基性染料、酸性染料、直接染料、可溶性バット染料、酸性媒染染料、媒染染料、反応染料、バット染料、硫化染料等のうち、水溶性の染料及び還元等により水溶性にされた染料を用いることができる。具体的には、水溶性染料としては、例えば、アゾ染料、ローダミン染料、メチン染料、アゾメチン染料、キサンテン染料、キノン染料、フタロシアニン染料、トリフェニルメタン染料、ジフェニルメタン染料、メチレンブルー等を挙げることができる。
【００１６】
特に、蛍光染料は比較的に裏抜けしやすく発色性が低下することがあるが、このような蛍光染料に対して本実施形態によるインクは有効である。
【００１７】
蛍光染料としては、例えば、カラーインデックスナンバー（以下、「Ｃ．Ｉ．」で示す。）Ｂａｓｉｃ  Ｙｅｌｌｏｗ  １、同４０、Ｃ．Ｉ．Ｂａｓｉｃ  Ｒｅｄ  １、同１３、Ｃ．Ｉ．  Ｂａｓｉｃ  Ｖｉｏｌｅｔ  ７、同１０、Ｃ．Ｉ．  Ｂａｓｉｃ  Ｏｒａｎｇｅ  ２２、Ｃ．Ｉ．  Ｂａｓｉｃ  Ｂｌｕｅ  ７、Ｃ．Ｉ．  Ｂａｓｉｃ  Ｇｒｅｅｎ  １、Ｃ．Ｉ．  Ａｃｉｄ  Ｙｅｌｌｏｗ  ３、同７、Ｃ．Ｉ．  Ａｃｉｄ  Ｒｅｄ  ５２、同７７、同８７、同９２、Ｃ．Ｉ．  Ａｃｉｄ  Ｂｌｕｅ  ９、Ｃ．Ｉ．  Ｄｉｓｐｅｒｓｅ  Ｙｅｌｌｏｗ  １２１、同８２、同８３、Ｃ．Ｉ．  Ｄｉｓｐｅｒｓｅ  Ｏｒａｎｇｅ  １１、Ｃ．Ｉ．  Ｄｉｓｐｅｒｓｅ  Ｒｅｄ  ５８、Ｃ．Ｉ．  Ｄｉｓｐｅｒｓｅ  Ｂｌｕｅ  ７、Ｃ．Ｉ．  Ｄｉｒｅｃｔ  Ｙｅｌｌｏｗ  ８５、Ｃ．Ｉ．  Ｄｉｒｅｃｔ  Ｏｒａｎｇｅ  ８、Ｃ．Ｉ．  Ｄｉｒｅｃｔ  Ｒｅｄ  ９、Ｃ．Ｉ．  Ｄｉｒｅｃｔ  Ｂｌｕｅ  ２２、Ｃ．Ｉ．  Ｄｉｒｅｃｔ  Ｇｒｅｅｎ  ６、Ｃ．Ｉ．  Ｆｌｕｏｒｅｓｃｅｎｔ  Ｂｒｉｇｈｔｅｎｉｎｇ  Ａｇｅｎｔ  ５５、Ｃ．Ｉ．  Ｆｌｕｏｒｅｓｃｅｎｔ  Ｂｒｉｇｈｔｅｎｉｎｇ  Ｗｈｉｔｅｘ  ＷＳ  ５２、Ｃ．Ｉ．  Ｆｌｕｏｒｅｓｃｅｎｔ  １６２、同１１２、Ｃ．Ｉ．  Ｓｏｌｖｅｎｔ  Ｙｅｌｌｏｗ  ４４、Ｃ．Ｉ．  Ｓｏｌｖｅｎｔ  Ｒｅｄ  ４９、Ｃ．Ｉ．  Ｓｏｌｖｅｎｔ  Ｂｌｕｅ  ５、Ｃ．Ｉ．  Ｓｏｌｖｅｎｔ  Ｐｉｎｋ、及びＣ．Ｉ．  Ｓｏｌｖｅｎｔ  Ｇｒｅｅｎ  ７等が挙げられる。
【００１８】
蛍光染料の市販品としては、例えば、Ａｉｚｅｎ  Ｓｐｉｌｏｎ  Ｃ−ＧＮＨｎｅｗ、Ａｉｚｅｎ  Ｓｐｉｌｏｎ  Ｒｅｄ  Ｃ−ＢＨ、Ａｉｚｅｎ  Ｓｐｉｌｏｎ  Ｓ．Ｐ．Ｔ．  Ｂｌｕｅ２６（いずれも保土ヶ谷化学工業株式会社製）、Ｂａｓｏｎｙｌ  Ｒｅｄ  ４８２、同４８３、同４８５、同５４０、Ｂａｓｏｎｙｌ  Ｂｌｕｅ  ６３６（いずれもＢＡＳＦジャパン株式会社製）等を挙げることができる。
【００１９】
上記した染料は、いずれか１種が単独で用いられるほか、２種以上が組み合わせて使用されてもよい。
【００２０】
インク中の染料の含有量は、通常０．１〜２０質量％であり、発色性とインク粘度の観点から０．５〜１０質量％であることが好ましい。
【００２１】
本実施形態によるインクは、エチレンカーボネートをインク全量に対し６０質量％以上含む。
【００２２】
エチレンカーボネートは、融点が約３５℃であるため、インクが記録媒体表面に塗布されると、記録媒体表面でインク中のエチレンカーボネートが固形化して塗膜を形成し、この塗膜によって染料が記録媒体表面に留まって、記録媒体内部に浸透することを防止することができる。これによって、裏抜けを低減することができ、良好な発色性を得ることができる。さらに、記録媒体表面に塗膜が形成されることで、印刷面の耐擦れ性を向上することができる。
【００２３】
また、エチレンカーボネートは極性が高い溶剤であるため、染料の溶解性を高めて、低粘度のインクを得ることができ、さらにインクの貯蔵安定性を良好に維持することができる。
【００２４】
さらに、エチレンカーボネートは、染料が溶解することで低粘度化し、インク全体としても低粘度とすることができる。例えば、インクジェット印刷で常温で吐出可能な程度に低粘度化することができる。
【００２５】
このように、本実施形態によるインクは、染料及びエチレンカーボネートを含むことで、常温で低粘度化することができ、記録媒体表面でエチレンカーボネートが塗膜を形成することで、染料の裏抜けを低減して、良好な発色性を得ることができる。
【００２６】
上記エチレンカーボネートは、インク全量に対し、６０質量％以上であり、より好ましくは７０質量％以上であり、さらに好ましくは８０質量％である。一層好ましくは、インクに含まれる溶剤総量がエチレンカーボネートで構成される。これによって、裏抜け防止作用及び発色性を向上させることができる。
【００２７】
本実施形態によるインクにおいて、溶剤には、上記したエチレンカーボネートの他に、本発明の効果を損なわない限り、その他の溶剤が含まれてもよい。
【００２８】
その他の溶剤としては、非水系溶剤であることが好ましく、非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、質量で５０％の溶剤が揮発したときの温度を意味する。安全性の観点からは、５０％留出点が１６０℃以上、好ましくは２３０℃以上のものを用いることが好ましい。
【００２９】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、例えば、ＪＸ日鉱石油株式会社製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、ＩｓｏｐａｒＨ、ＩｓｏｐａｒＬ、ＩｓｏｐａｒＭ、ＥｘｘｓｏｌＤ４０、ＥｘｘｓｏｌＤ８０、ＥｘｘｓｏｌＤ１００、ＥｘｘｓｏｌＤ１３０、ＥｘｘｓｏｌＤ１４０」等を好ましく挙げることができる。芳香族炭化水素溶剤としては、例えば、ＪＸ日鉱石油株式会社製「日石クリーンソルＧ」（アルキルベンゼン）、Ｅｘｘｏｎ社製「ソルベッソ２００」等を好ましく挙げることができる。
【００３０】
極性有機溶剤としては、エステル系溶剤、アルコール系溶剤、高級脂肪酸系溶剤、エーテル系溶剤、およびこれらの混合溶剤を用いることができる。
より具体的には、リン酸トリエチル、ラウリル酸メチル、ラウリル酸イソプロピル、ミリスチン酸イソプロピル、パルミチン酸イソプロピル、パルミチン酸イソステアリル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリルなどのエステル系溶剤；
イソミリスチルアルコール、イソパルミチルアルコール、イソステアリルアルコール、オレイルアルコール、オクタンジオール、テトラエチレングリコールなどのアルコール系溶剤；
イソノナン酸、イソミリスチン酸、ヘキサデカン酸、イソパルミチン酸、オレイン酸、イソステアリン酸などの高級脂肪酸系溶剤；
ジエチルグリコールモノブチルエーテル、エチレングリコールモノブチルエーテル、ジエチレングリコールモノブチルエーテル、トリエチレングリコールモノブチルエーテル、プロピレングリコールモノブチルエーテル、プロピレングリコールジブチルエーテルなどのエーテル系溶剤、が好ましく挙げられる。
【００３１】
極性有機溶剤としては、エチレンカーボネート以外の五員複素環式化合物系溶剤を用いてもよく、例えば、カーボネート化合物、ラクトン化合物、イミダゾリジノン化合物、ピロリドン化合物等を挙げることができる。ただし、エチレンカーボネート以外の五員複素環式化合物系溶剤は、インクが記録媒体に塗布された際に、記録媒体表面に塗膜を形成しにくく、その配合量が過剰であると、裏抜け防止作用及び発色性を十分に得られないことがある。
【００３２】
カーボネート化合物としては、エチレンカーボネート以外に、プロピレンカーボネート、１，２−ブチレンカーボネート等およびこれらの誘導体を挙げることができる。
ラクトン化合物としてはγ−ブチロラクトン、α−アセチル−γ−ブチロラクトン、ペンタノ−４−ラクトン等およびこれらの誘導体を挙げることができる。
イミダゾリジノン化合物としては、２−イミダゾリジノン、１，３−ジメチル−２−イミダゾリジノン、１，３−ジエチル−２−イミダゾリジノン、１，３−ジプロピル−２−イミダゾリジノン、１，３−ジイソプロピル−２−イミダゾリジノン、１，３−ジブチル−２−イミダゾリジノン等およびこれらの誘導体を挙げることができる。
ピロリドン化合物としては、２−ピロリドン、Ｎ−メチル−ピロリドン、１−エチル−２−ピロリドン等およびこれらの誘導体を挙げることができる。
上記誘導体としては、水素原子がフッ素原子または炭素数が１〜４のアルキル基で置換された化合物を例示することができる。
【００３３】
上記した非水系溶剤は、単独で、または２種以上を混合して用いることができる。なお、非水系溶剤の配合量は、エチレンカーボネートがインク全量に対し６０質量％以上になる範囲で、適宜調整することが可能である。
【００３４】
本実施形態によるインクには、本発明の効果を阻害しない範囲内で、任意の成分を含むことができる。例えば、アクリル系樹脂、スチレン−アクリル系樹脂、スチレン−マレイン酸系樹脂、ロジン系樹脂、ロジンエステル系樹脂、エチレン−酢ビ系樹脂、石油樹脂、クマロンインデン系樹脂、テルペンフェノール系樹脂、フェノール樹脂、ウレタン樹脂、メラミン樹脂、尿素樹脂、エポキシ系樹脂、セルロース系樹脂、塩酢ビ系樹脂、キシレン樹脂、アルキッド樹脂、脂肪族炭化水素樹脂、ブチラール樹脂、マレイン酸樹脂、フマル酸樹脂、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ポリエステルポリアミン、ステアリルアミンアセテート等を含むことができる。
【００３５】
ノズルの目詰まり防止剤、酸化防止剤、導電率調整剤、粘度調整剤、表面張力調整剤、酸素吸収剤などを適宜添加することもできる。これらの種類は、特に限定されることはなく、当該分野で使用されているものを用いることができる。
【００３６】
本実施形態によるインクの調製方法は特に限定されず、通常の方法によって調製することができる。例えば、染料及びエチレンカーボネートを含む成分を所定の配合比率で混合し、必要であれば加温して攪拌することで、製造することができる。好ましくは、インク調製時の温度を４０℃〜６０℃に維持して行うことで、染料を溶剤に効率よく溶解することができる。
【００３７】
本実施形態によるインクを用いた印刷方法は、特に限定されないが、インクジェット印刷方法を用いて行われることが好ましい。インクジェットプリンタは、ピエゾ方式、静電方式、サーマル方式など、いずれの方式のものであってもよい。インクジェット記録装置を用いる場合は、デジタル信号に基づいてインクジェットヘッドから本実施形態によるインクを吐出させ、吐出されたインク液滴を記録媒体に付着させるようにすることが好ましい。
【００３８】
インクジェット印刷方法に用いる場合、インクの粘度としては、インクジェット記録システムの吐出ヘッドのノズル径や吐出環境等によってその適性範囲は異なるが、一般に、２３℃において１〜２０ｍＰａ・ｓであることが好ましく、１〜１５ｍＰａ・ｓであることがより好ましい。ここで粘度は、２３℃において０．１Ｐａ／ｓの速度で剪断応力を０Ｐａから増加させたときの１０Ｐａにおける値を表す。
【００３９】
記録媒体としては、特に限定されず、普通紙、上質普通紙、インクジェット（ＩＪ）紙、ＩＪマット紙、記録媒体上にインク吸収溶液がコートされたコート紙、コート紙よりもインク吸収層の厚みが薄い微コート紙、光沢紙（フォト光沢用紙）、特殊紙、布等で使用することができる。
【実施例】
【００４０】
以下に、本発明を実施例により詳しく説明するが、本発明はこれらに限定されるものではない。
【００４１】
＜インクの調製＞
表１及び表２に示す配合で各実施例及び比較例のインクを調製した。具体的には、染料及び溶剤を表１及び表２に示す配合比率で調合し、ホットスターラーで攪拌しながら、５０℃で３０分加温して調製した。
【００４２】
【表１】
2013151599.tif 000002
【００４３】
【表２】
2013151599.tif 000003
【００４４】
使用した成分は次の通りである。
ＳＰＩＬＯＮ  ＲＥＤ  Ｃ−ＢＨ：ＡＩＺＥＮ  ＣＯＬＯＵＲ  ＳＰＩＬＯＮ  ＲＥＤＣ−ＢＨ、蛍光色赤系染料、保土ヶ谷化学工業株式会社製
ＯＩＬ  ＢＬＵＥ  ６１３：青系油溶性染料、オリエント化学工業株式会社製
Ｗａｔｅｒ  ＲＥＤ２７：赤系水溶性染料、オリエント化学工業株式会社製
ＯＩＬ  Ｂｌａｃｋ  ＨＢＢ：黒系油溶性染料、オリエント化学工業株式会社製
エチレンカーボネート：安藤パラケミー株式会社製
プロピレンカーボネート：安藤パラケミー株式会社製
１，２−ブチレンカーボネート：宇部興産株式会社製
テトラエチレングリコール：メルク株式会社製
オクタンジオール：協和発酵ケミカル株式会社製
リン酸トリエチル：ＴＥＰ、大八化学工業株式会社製
パルミチン酸イソオクチル：ＮＩＫＫＯＬ  ＩＯＰ、日光ケミカルズ株式会社製
【００４５】
＜評価＞
上記した各インクを用いて、インク粘度、裏抜け防止作用及び発色性について評価を行った。結果を表１及び表２に併せて示す。
【００４６】
（インク粘度）
インクの粘度は、２３℃において０．１Ｐａ／ｓの速度で剪断応力を０Ｐａから増加させたときの１０Ｐａにおける粘度であり、ハーケ社製応力制御式レオメータＲＳ３００（コーン角度１°、直径６０ｍｍ）で測定した。
【００４７】
（印刷物の作製）
上記した各インクをライン式インクジェットプリンタ「ＨＣ５５００」（理想科学工業株式会社製）に装填し、普通紙（理想用紙薄口、理想科学工業株式会社製）に、主走査方向約５１ｍｍ（ノズル６００本分）×副走査方向２６０ｍｍのベタ画像を印刷した。印刷の際には、インク経路とインクジェットヘッド部分を４０℃に加熱してインクを吐出した。なお、「ＨＣ５５００」は、３００ｄｐｉのライン型インクジェットヘッド（各ノズルが約８５μｍ間隔で並ぶ）を使用し、主走査方向（ノズルが並んでいる方向）に直交する副走査方向に用紙を搬送して印字を行うシステムである。
【００４８】
（裏抜け防止作用）
得られた印刷物のベタ画像部分の裏面を目視で観察し、次の基準で評価した。
ＡＡ：非常に良い（両面印刷が可能で、裏面の画像がほとんど目立たないレベル）
Ａ：良い（両面印刷が可能で、裏面の画像があまり目立たないレベル）
Ｂ：普通（両面印刷は可能であるが、裏面の画像が目立つレベル）
Ｃ：悪い（両面印刷に適さない。裏面の画像がかなり目立つレベル）
【００４９】
（発色性）
得られた印刷物のベタ画像部分に、ブラックライト（ＳＬＵＶ−４、アズワン株式会社製）を照射して、目視で発色性を観察し、次の基準で評価した。
ＡＡ：非常に良い（とても鮮やかに感じる。あるいはとても濃く感じる）
Ａ：良い（鮮やかに感じる。あるいは濃く感じる）
Ｂ：普通（あまり鮮やかには感じないが許容できる。あるいはあまり濃く感じないが許容できる）
Ｃ：悪い（くすんだように感じる。あるいは薄く感じる）
【００５０】
表１及び表２に示す通り、各実施例のインクは、裏抜け防止作用及び発色性に優れ、さらに低粘度であった。実施例１から４によれば、エチレンカーボネートの含有量が多いほど裏抜け防止作用及び発色性が優れることがわかった。実施例５及び６では、青系油溶性染料及び赤系水溶性染料を用いても同等の効果を得ることができた。実施例７では、染料の含有量を多くしても同等の効果を得ることができた。
【００５１】
実施例８から１１では、黒系油溶性染料を用いても同等の効果を得ることができた。実施例８から１１では、エチレンカーボネート以外の溶剤としては各種溶剤を併用可能であることがわかった。
【００５２】
比較例１から３は、いずれもエチレンカーボネートを含まず、裏抜け防止作用及び発色性を十分に得ることができなかった。比較例４は、エチレンカーボネートの含有量が少なく、裏抜け防止作用及び発色性を十分に得ることができなかった。